고온 열처리 및 급냉 방식을 도입하여 처리된 세라믹 비드는 그레인 크기가 최소화된다. 세라믹 비드의 그레인 크기가 최소화됨으로 인해 세라믹 비드의 경도, 내마모성 및 인성이 증대된다.
주어진 문장을 읽고 간략하게 요약해주세요.

문장: 
[ 발명의 명칭 ]
플라즈마 처리에 의한 세라믹 비드 및 이의 제조 방법Metal Oxide Powder by Plasma Treatment and Method of using the same
[ 기술분야 ]
본 발명은 금속 산화물 제조와 이의 제조 방법에 관한 것으로, 더욱 자세하게는 플라즈마 처리에 의한 금속 산화물 제조와 이의 제조 방법에 관한 것이다.
[ 배경기술 ]
금속 분말의 합금화, 세라믹 비드 혼합, 소성 분말의 분쇄 또는 건조된 세라믹 비드를 해쇄하기 위해 세라믹 비드를 주로 사용하고 있다. 특히 금속 분말의 합금화를 위해 세라믹 비드를 사용하는 공법의 경우에 고속 비즈밀 방식을 도입하고 있기 때문에, 이에 사용되는 세라믹 비드의 순도 및 강도는 더욱 중요한 사항이 된다. 주로 분말 공정에서 사용되는 세라믹 비드로부터의 오염이 발생되지 않도록 하는 것이 중요하고, 세라믹 비드를 사용하는 공법에서 세라믹 비드의 마모로 인한 오염을 최소화하기 위해, 내마모성이 높은 특성의 세라믹 비드에 대한 요구가 많다.또한, 경도가 크고, 인성이 높은 100 ㎛이하의 세라믹 비드에 대한 요구가 많으나, 종래의 세라믹 비드로는 한계에 도달하여 있다.내마모성, 고 경도 및 고인성의 세라믹 비드를 제작하기 위해서는 그레인 크기의 조절이 필수적이나, 분말의 그레인 크기를 감소시키고, 균일하게 제작하는 것이 매우 어렵고, 비용이 크게 증가하는 공정을 도입해야 하는 문제가 있다. 세라믹 비드의 그레인 크기를 감소하는 방법에 대한 저가의 해결 방법이 없는 것이다. 세라믹 비드의 내마모성을 향상시키기 위해 소결 온도를 높이거나, 용융 공법을 사용하거나, 고온의 화염을 이용하는 방법 등이 개시되어 있다. 예를 들어, 대한민국 등록 특허 10-1652137(출원일 2011년 6월10일)는 파열 입자나 공극이 적고, 표면이 평활한 세라믹 비드, 및 그러한 세라믹 비드를 직류 (DC) 열 플라즈마를 사용하여 용이하게 제조하는 방법을 개시하고 있다.또한, 열 플라즈마를 이용해 구상 분말의 표면을 처리하여 분말의 밀도를 증가시키고 분말 표면 거칠기를 저감하는 방법을 개시하고 있다.그러나, 상술한 방법으로는 세라믹 비드의 표면만이 용융되는 상태가 되기 쉽고, 세라믹 비드의 그레인 사이즈가 오히려 증가하는 경향을 보인다. 이에 분말의 경도, 내마모성, 인성 등의 특성이 저하되는 결과를 나타내게 된다. 또한, 교류 플라즈마의 외측에는 낮은 온도의 시스 가스가 유동하는 영역이 있고, 이 영역으로 투입되어 공정이 진행된 입자는 낮은 수준의 용융 상태로 남게 된다. 이는 플라즈마 처리된 제조 분말의 특성이 균일하지 않고, 낮은 내마모성의 입자를 포함하게 되는 문제가 된다. 상기 문제를 방지하기 위해 세라믹 비드를 1차적으로, 직류 플라즈마에 투입하여 용융 공정을 우선 진행하고, 2차적으로 교류 플라즈마 내부로 재투입 진행하여 세라믹 비드의 완전 용융을 유도하는 방법을 시도하고 있다. 또는 교류 플라즈마를 2단 이상으로 배치하는 방법 등이 시도 가능한 방법으로 검토하고 있다.그러나, 이 방법은 플라즈마 간의 냉각 영역이 존재하게 되어 분말의 용융 상태가 균일하지 못하게 되고, 세라믹 비드 내부의 기포를 제거하기가 어렵고, 세라믹 비드 내부의 기포로 인해 입자를 구상화하기 어려운 문제가 있다. 예열한 분말을 열 플라즈마를 횡단하도록 투입하여 용융 후에, 세라믹 비드를 냉각 고화시키고, 고화된 입자를 포집 용기를 이용하여 포집한 방법이 있으나, 플라즈마 내의 세라믹 비드의 체류 시간을 제한하여 세라믹 비드가 용융되는 시간을 충분하게 확보하기 어렵다는 문제점이 있다.과학 연구 및 여러 기술 응용에서 요구되고 있는, 세라믹 비드의 순도를 높이기 위해 플라즈마(plasma) 처리를 하고 있다. 미국 공개 특허 US2011/0129399A(출원일 2011년 2월 11일)에서는, 세라믹 비드인 이트리아를 플라즈마 내로 투입하여 용융함으로써 세라믹 비드 내의 불순물이 저감시키는 공정이다. 이 공정으로부터 분말의 수집되는 단계에서, 분말은 예정된 분말 크기에 따라 분류되어 수집된다. 그러나, 이러한 공정은 수집된 분말의 분류가 추가로 필요하고, 낮은 밀도의 분말에 대해 최적화된 공정이고, 분말의 분급 공정이 포함되어 있기 때문에 생산 효율이 낮은 문제점이 있다.
[ 선행기술문헌 ]

[ 특허문헌 ]
한국등록특허 10-1652137
[ 발명의 개요 ]

[ 해결하려는 과제 ]
본 발명이 이루고자 하는 제1 기술적 과제는 그레인 크기가 감소된 고강도의 세라믹 비드를 제공하는데 있다.또한, 본 발명이 이루고자 하는 제2 기술적 과제는 상기 제1 기술적 과제를 달성하기 위한 고온 열처리/급냉 방법에 의한 세라믹 비드의 제조방법을 제공하는데 있다.
[ 과제의 해결 수단 ]
상술한 제1 기술적 과제를 달성하기 위한 본 발명은, 표면 그레인(grain)의 평균 면적은 0.01 ㎛2 내지 1.0㎛2 이하이고, 평균 입경이 5㎛ 내지 150㎛의 범위인  세라믹 비드인 것을 특징으로 한다.상기 세라믹 비드의 평균 그레인 부피는 0.0001㎛3 내지 0.01㎛3 의 범위인 것을 특징으로 하는 세라믹 비드인 것을 특징으로 한다.상기 세라믹 비드의 진원율이 90 % 내지 99.9 %의 범위인 세라믹 비드인 것을 특징으로 한다.상기 세라믹 비드의 내부 공극율이 0.5 % 내지 5 % 범위인 세라믹 비드인 것을 특징으로 한다.상술한 제2 기술적 과제를 달성하기 위한 본 발명은, 과립 분말을 준비하는 단계, 상기 과립 분말을 고온 열처리로 인해 용융되는 단계, 용융된 상기 과립 분말을 상기 고온 열처리 후에 기체 냉각존으로 투하되는 단계 및 상기 기체 냉각존에서 액체 냉각존으로 투입되어 냉각 고화되는 단계를 포함하는 세라믹 비드의 제조 방법을 제공하는데 있다.상기 고온의 범위는 1000℃ 내지 20000℃의 범위인 세라믹 비드의 제조 방법을 제공하는데 있다.고온 열처리 방법은 고온 전기로, 급속 가열로, 플라즈마 가열로 및 열플라즈마 열처리로로 이루어진 군에서 선택된 적어도 어느 하나인 세라믹 비드의 제조 방법을 제공하는데 있다.상기 플라즈마 가열로는 외부로 노출된 열플라즈마를 사용하는 세라믹 비드의 제조 방법을 제공하는데 있다.과립 분말을 준비하는 단계이후에,상기 과립 분말을 100℃ 내지 500℃의 범위인 고온 기체를 이용하여 예열하는 단계를 더 포함하는 세라믹 비드의 제조 방법을 제공하는데 있다.상기 기체 냉각존의 기체 온도는 -100℃ 내지 200℃의 범위인 세라믹 비드의 제조 방법을 제공하는데 있다.상기 액체 냉각존의 액체는 오일 또는 물을 포함하는 세라믹 비드의 제조 방법을 제공하는데 있다.상기 과립 분말을 고온 열처리로 인해 용융되는 단계에서는, 고온 전기로를 이용한 열처리 단계 및 열플라즈마를 이용한 열처리 단계를 포함하는 세라믹 비드의 제조 방법을 제공하는데 있다.상기 열플라즈마는 단일 플라즈마 플럼(flume) 또는 두 개 이상의 플라즈마 플럼이 겹쳐져서 형성하는 세라믹 비드의 제조 방법을 제공하는데 있다.
[ 발명의 효과 ]
상술한 본 발명에 따르면, 세라믹 비드의 그레인 크기를 감소시켜, 고강도의 세라믹 비드를 제작할 수 있다.또한, 내마모성이 큰 세라믹 비드의 제작으로 인해 일반적인 분말 분쇄 공정에서 사용될 때, 세라믹 비드로부터의 오염 발생이 최소화되는 효과가 있다.또한, 세라믹 비드의 표면 거칠기가 저감되는 효과가 있다.또한, 세라믹 비드의 균일성이 향상되는 효과가 있다.
[ 도면의 간단한 설명 ]
도 1은 본 발명의 바람직한 실시예에 따른 세라믹 비드를 플라즈마 처리하는 과정에 대한 모식도이다.도 2는 본 발명의 바람직한 실시예에 따른 세라믹 비드를 단일 플라즈마 처리하는 과정에 대한 모식도이다.도 3는 본 발명의 바람직한 실시예에 따른 안정화 지르코니아인 과립 분말의 이미지이다.도 4은 본 발명의 바람직한 실시예에 따라 안정화 지르코니아인 과립 분말을 소결한 후의 분말 이미지이다.도 5는 본 발명의 바람직한 실시예에 따라 플라즈마 처리 후의 냉각 조건에 따른 세라믹 비드의 단면에 대한 오제(Auger) 그래프이다.도 6는 본 발명의 바람직한 실시예에 따라 플라즈마 처리 후의 분말의 표면에 대한 그레인 크기에 대한 이미지이다.
[ 발명을 실시하기 위한 구체적인 내용 ]
본 발명은 다양한 변경을 가할 수 있고 여러 가지 형태를 가질 수 있는 바, 특정 실시예들을 도면에 예시하고 본문에 상세하게 설명하고자 한다. 그러나, 이는 본 발명을 특정한 개시 형태에 대해 한정하려는 것이 아니며, 본 발명의 사상 및 기술 범위에 포함되는 모든 변경, 균등물 내지 대체물을 포함하는 것으로 이해되어야 한다. 각 도면을 설명하면서 유사한 참조부호를 유사한 구성요소에 대해 사용하였다.다르게 정의되지 않는 한, 기술적이거나 과학적인 용어를 포함해서 여기서 사용되는 모든 용어들은 본 발명이 속하는 기술 분야에서 통상의 지식을 가진 자에 의해 일반적으로 이해되는 것과 동일한 의미를 가지고 있다. 일반적으로 사용되는 사전에 정의되어 있는 것과 같은 용어들은 관련 기술의 문맥 상 가지는 의미와 일치하는 의미를 가지는 것으로 해석되어야 하며, 본 출원에서 명백하게 정의하지 않는 한, 이상적이거나 과도하게 형식적인 의미로 해석되지 않는다. 이하, 첨부한 도면들을 참조하여, 본 발명의 바람직한 실시예를 보다 상세하게 설명하고자 한다. 도 1은 본 발명의 바람직한 실시예에 따른 세라믹 분말을 플라즈마 처리하여 세라믹 비드를 제작하는 과정에 대한 모식도이다.도 1을 참조하면, 두 개의 플라즈마 건(250, 260)으로부터 플라즈마 플럼(flume)(255, 265)이 발생하고 있고, 플라즈마 플럼의 겹쳐지는 영역으로 세라믹 분말(240)이 유입되고 있다. 세라믹 분말(240)은 고온의 이송 개스에 의해 예열되어 분말 토출구(210)로부터 토출되어 플라즈마 플럼 내부로 유입된다. 이송 개스의 예열은 200℃ 내지 800℃의 범위인 것이 바람직하다. 이송 개스의 예열 온도를 높여 800℃를 초과해도, 세라믹 비드의 품질에는 영향을 미치지 않는다. 세라믹 분말의 예열 온도가 200 ℃ 미만인 경우, 플라즈마 플럼에 의한 용융이 불충분하게 될 수 있다.세라믹 분말을 예열하는 방법은 이송 개스를 이용하는 것 외에, 전기로를 사용하는 방법이 있다. 세라믹 비드를 플라즈마 흐름 내로 투입하기 직전에 전기로를 통과하게 함으로써 가열할 수 있다. 이송 개스에 의해 예열된 세라믹 분말을 플라즈마 플럼 내에 투입할 때, 투입 각도에 따른 플라즈마 내의 세라믹 분말의 체류 시간을 조절할 수 있다. 이에 따라, 세라믹 분말의 가열 및 용융 시간을 연장하여 세라믹 비드의 가공이 더욱 용이해지고, 분말의 용융 불균일성 발생을 제로화 할 수 있다. 플라즈마 플럼 내로 세라믹 분말을 투입하는 위치는 플라즈마 플럼 근방에 위치하고, 세라믹 분말의 토출구(210)와 플라즈마 플럼(270) 사이의 거리는 3 Cm 내지 11 Cm의 범위이고, 최적 거리는 플라즈마 플럼의 분포, 플라즈마 플럼의 위치에 따라 변경한다.겹쳐져 있는 플라즈마 플럼(270) 내부로 유입된 세라믹 분말(240)은 용융되고, 용융된 세라믹 분말(275)은 플라즈마 플럼(270)을 벗어나고, 기체 냉각존(285)을 통과하면서 1차 냉각된다. 1차 냉각된 세라믹 비드(280)는 액체 냉각존(220)에 투하되어 액체(230)에 의해 급속하게 냉각된다.  세라믹 분말은 플라즈마 흐름 내부로 들어가서 플라즈마 개스 및 이송 개스에 의해 자유 비행을 하고, 플라즈마 플럼 내부에서 용융(melt)된다. 세라믹 분말이 충분하게 용융되어 액적(droplet)을 형성한 뒤, 플라즈마 플럼을 벗어나게 된다.사용되는 플라즈마 플럼을 발생하는 장치는 1개의 시스템이 사용될 수 있고, 세라믹 분말(240)의 플라즈마 플럼 내부에서의 체류 시간을 증가시켜 세라믹 분말이 충분하게 용융되어 액적(droplet)을 형성하도록 한다.플라즈마 플럼(270)을 벗어난 세라믹 비드(280)는 공기 중을 자유 낙하하게 되고, 냉각 용매 속으로 투척되거나, 급냉 속도를 증가시키기 위해 기체 냉각존(285)을 통과하도록 한 후, 액체 냉각존(220)에 투입되도록 한다.플라즈마 플럼으로부터 배출된 용융된 세라믹 분말(275)은  냉각(cooling) 및 고형화(solidification)되고, 용융된 세라믹 분말(275)은 급냉하여 그레인(grain) 크기가 감소된 세라믹 비드(280)가 된다.세라믹 비드(280)의 포집시에 비드의 충격을 완화하기 위해 세라믹 비드를 액체 내부에 낙하하도록 하여 포집하는 방법이 특히 바람직하다. 세라믹 비드의 포집에 필요한 액체의 종류 및 특성은 세라믹 비드의 크기 및 중량에 따라 변경된다. 냉각 액체로는 주로 물을 사용하고, 오일 또는 유기물 물질도 가능하다. 또한 냉각 용매는 30℃ 내지 120℃의 범위 내에서 가열되어 사용될 수 있다. 이를 통해 가열된 세라믹 비드에 대한 열충격을 완화할 수 있다.본 발명에서 사용하는 DC 플라즈마 건은 일반적인 고전압 타입 DC 플라즈마 건일 수 있다. DC 플라즈마 건은 용사 공정 동안에 100 내지 300 V 범위의 플라즈마 전압을 갖는다. 이러한 고전압은 캐소드와 애노드 사이의 거리를 연장함으로써 용이하게 얻을 수 있다.플라즈마 건의 플라즈마 플럼의 길이는 플라즈마 가스의 유량을 조절함으로써 제어하고, 세라믹 분말이 충분하게 용융되도록 플라즈마 밀도를 조절한다. 사용된 플라즈마 플럼의 길이는 10 Cm 내지 60 Cm의 길이이다.세라믹 비드의 제작을 위해 사용된 세라믹 분말은 과립(granulate) 분말 또는 소결된 과립 분말이다. 분말 과립법은 특별히 제한되지 않고, 분무 건조법, 액중 조립법 및 롤링법(rolling) 등이 구상 분말 제조에 적합하다. 1개의 플라즈마 시스템을 사용하여 세라믹 분말을 용융시에는 수평면을 기준으로 플라즈마 플럼을 30°이상 기울여서 장치하게 되면, 세라믹 분말이 플라즈마 플럼 내에 체류하는 시간을 증가시킬 수 있다. 도 2는 본 발명의 바람직한 실시예에 따른 세라믹 비드를 단일 플라즈마 처리하는 과정에 대한 모식도이다.도 2를 참조하면, 세라믹 과립 분말(295)을 플라즈마의 장축 방향으로 투입하여 플라즈마(297) 고온 열처리를 수행 후에, 용융된 상태의 세라믹 과립 분말을 냉각조(299)에 투입하여 급냉한다.  세라믹 과립 분말(295)이 플라즈마(297)의 장축 방향으로 투입됨으로 인해, 세라믹 과립 분말(295)의 용융 시간을 연장할 수 있게 된다.플라즈마(297)로부터 배출된 용융된 세라믹 과립 분말(295)은 냉각(cooling) 및 고형화(solidification)되고, 용융된 세라믹 과립 분말(295)은 급냉하여 그레인(grain) 크기가 감소 된 세라믹 비드가 된다.세라믹 비드의 포집시에 비드의 충격을 완화하기 위해 세라믹 비드를 액체 내부에 낙하하도록 하여 포집하는 방법이 특히 바람직하다. 세라믹 비드의 포집에 필요한 액체의 종류 및 특성은 세라믹 비드의 크기 및 중량에 따라 변경된다. 실시예1분무 건조 방법으로 제조된 3% 이트리아 안정화된 지르코니아 분말을 제조한 후에, 단계별로 400℃에서 1시간, 1100℃에서 2시간 동안 가소 공정을 진행하였다.플라즈마 건에 있어서, 수평면을 기준으로 30°기울어진 플라즈마 플럼을 설정한 뒤에, 가소된 3% 이트리아 안정화된 지르코니아 분말을 이송 개스에 의해 예열한 뒤에 플라즈마 플럼 내부로 투입한다.이송 개스인 질소 2 SLM를 300℃의 온도로 예열된 관을 통과하게 하고, 세라믹 분말을 플라즈마 플럼 내로 투입하였다. 세라믹 분말의 투입 속도는 5g/분 내지 10g/분의 범위에서 진행되었다. 세라믹 분말의 투입 위치와 플라즈마의 발생 위치와의 거리는 5 Cm가 되도록 유지하였다.투입된 세라믹 분말은 플라즈마의 플럼 내에서 이동하고, 충분한 시간 동안 용융된 후에, 플라즈마 플럼 외부로 배출되어 공기 중에서 자유낙하하게 된다. 자유 낙하 거리는 5 Cm 내지 15 Cm의 범위의 거리이고, 급냉을 위해 자유 낙하 동안에 -10 ℃ 내지 10℃의 범위에 있는 냉각 기체와의 충돌을 발생시킨다. 세라믹 분말의 플라즈마 플럼 내에 체류하는 시간은 이송 개스의 유량 및 플라즈마 플럼의 기울기에 의해 조절되었다.냉각 존은 물 또는 유기물을 이용하여 준비될 수 있고, 본 실시예에서는 80℃로 가열되어 있는 물을 이용하여 준비하였다. 3%의 이트리아가 안정화된 지르코니아 분말로서, 이트리아의 분포가 불균일할 수 있으나, 플라즈마 처리를 통해 이트리아가 더욱 균일하게 분포함을 확인하였다.도 3는 본 발명의 바람직한 실시예에 따라 분무 건조법에 의해 제작된 이트리아 안정화 지르코니아의 과립분말 이미지이다.도 3를 참조하면, 이트리아 안정화 지르코니아 분말의 표면 상태를 보면, 다수의 기공이 관측되고, 돌출된 형태의 미립자가 보이고 있다. 또한, 이트리아 안정화 지르코니아 분말의 표면 조도가 큰 상태임을 알 수 있다. 도 4은 본 발명의 바람직한 실시예에 따라 이트리아 안정화 지르코니아의 과립 분말을 소결한 세라믹 분말의 이미지이다.도 4을 참조하면, 소결된 이트리아 안정화 지르코니아인 세라믹 분말의 표면은 표면 조도가 낮은 영역도 있으나, 여전히 피크 형태의 돌출 형상이 보인다. 또한, 세라믹 분말의 공극률이 충분히 감소되지 않고, 세라믹 분말의 표면으로부터 다수의 기공이 관측된다.도 5는 본 발명의 바람직한 실시예에 따라 플라즈마 처리 전/후의 이트리아 안정화 지르코니아인 세라믹 비드의 단면에 대한 오제 그래프이다도 5 (a) 및 (b)를 참조하면, (a)는 분말 단면에 있어서 오제 측정 방향을 나타내고 있고, (b)는 세라믹 비드의 오제(Auger) 측정 시스템에 의한 원소 측정 그래프를 볼 수 있는데, 이트륨(Y)의 분포를 확인할 수 있다.플라즈마 처리 전 그래프(300)에는 분말 단면의 측정 위치에 따라 이트륨의 돌출 피크가 보이고 있고, 플라즈마 처리 후 그래프(310)는 상당한 수준으로 균일한 상태의 이트륨의 분포를 확인할 수 있다.  본 실시예에서 제작된 이트리아 안정화 지르코니아 분말인 세라믹 비드는 평균 입경 75 ㎛ (표준 편차 2.5 ㎛), 입자 밀도 6.06 g/㎤ 이상, 진원율 97.7%이고, 표면 조도를 AFM 으로 측정한 결과, 표면 거칠기(Ra)가 4.3 ㎚ 였다. 또한, 지르코니아 비즈의 단사정 함유율은 0.2 % 이하였고, 과립의 단사정 함유율은 7.5% 였다.표면 거칠기는 특정 라인의 표면 조도, 특정 라인의 평균 조도 등으로 표현되고, 특정 라인은 대개 중심선이고, JIS (B0601-2001)에 따른 방법으로 측정/분석된다. 바람직한 조사 범위는 평균 입경의 1/5 내지 1/20 범위의 길이를 측정값에서 취하는 것이 바람직하다. 일정 면적의 표면 조도의 측정 범위는 평균 입경의 1/5 내지 1/20 의 범위의 길이의 변인 정사각형 영역인 것이 바람직하다. 도 6는 본 발명의 바람직한 실시예에 따라 플라즈마 처리 후의 분말의 표면에 대한 그레인 크기와 관련된 이미지이다.도 6를 참조하면, 플라즈마 처리 후의 분말 표면의 그레인 크기가 플라즈마 처리 전의 분말 표면의 그레인 대비하여 상당 수준으로 감소하였음을 볼 수 있다. 그레인의 평균 크기 기준으로 50% 이상 그레인 크기가 감소하였다.실시예2원료 분말로서, 분무 건조 방법으로 과립 형태의 3% 이트리아 안정화된 지르코니아인 과립 분말을 제조한 후에, 단계별로 400℃에서 1시간, 1100℃에서 2시간 동안 가소 공정을 진행하였다. 이어서, 1600℃에서 4시간 소결 공정을 진행한 후, 천천히 냉각하여 해쇄하여 3% 이트리아 안정화된 지르코니아인 세라믹 비드를 제작하였다.이와 같이 제조된 세라믹 비드의 표면 그레인의 크기가 크고, 표면 거칠기가 높은 편이고, 세라믹 비드의 표면 이미지를 보면 상당 수준의 기공이 여전히 존재한다. 세라믹 비드의 크레인 크기를 줄이고, 공극률을 낮추기 위해서는 고온 열처리후에 급냉할 수 있는 공정 개발이 있어야 한다. 이는 고온 전기로 및 냉각 시스템을 이용하여 구형 가능하고, 고밀도의 플라즈마 조건 및 플라즈마 플럼 내에 세라믹 입자의 체류 시간을 제어할 수 있는 장치 환경을 만들 수 있어야 한다.세라믹 비드를 플라즈마 처리 장치의 분말 공급기에 로딩하였다. 플라즈마 처리 장치는 도 1과 같은 조건을 사용하였고, 분말 캐리어 개스인 질소 2 SLM를 300℃의 온도로 예열된 관을 통과하여, 분말 공급기로부터 세라믹 비드를 플라즈마 내로 이송하였다. 원료 분말의 공급속도는 10g/분 내지 15g/분의 범위에서 진행되었다. 세라믹 비드의 투입 위치와 플라즈마 플럼의 발생 위치와의 거리는 10 Cm가 되도록 유지하였다.두 개의 플라즈마의 플럼을 수평면 대비하여 지면을 향하게 40°로 기울이고, 세라믹 비드는 수직으로 투입하였다. 투입된 세라믹 비드는 플라즈마의 흐름을 따라 이동한 후, 10℃의 개스 분위기인 기체냉각존(285)을 통과하여(5 Cm 내지 15 Cm 범위의 거리를 자유 낙하) 액체냉각존에 도달하였다.본 실시예에서 제작된 세라믹 비드의 평균 입경 85 ㎛ (표준 편차 3.2 ㎛)이고, 세라믹 비드의 밀도는 6.09 g/㎤ 보다 큰 값을 가졌다. 세라믹 비드의 진원율은 98.8%, 분말 표면의 조도는 Ra 가 3.3 ㎚ 였다. 또한, 세라믹 비드의 단사정 함유율은 0.0% 였다. 플라즈마 처리 전의 세라믹 비드의 단사정 함유율은 0.9% 였는데, 플라즈마 고온 열처리를 통해 세라믹 비드의 결정 특성이 변화되었고, 세라믹 비드의 강도 또한 향상되었다.실시예3실시예2에서와 달리, 플라즈마 플럼을 통과한 세라믹 비드는 상온의 대기를 통과한 후에 액체냉각존에 도달하였다.세라믹 비드의 평균 입경 80 ㎛ (표준 편차 3.5 ㎛)이고, 세라믹 비드의 밀도는 6.08 g/㎤ 보다 큰 값을 가졌다. 세라믹 비드의 진원율은 98.8%, 분말 표면의 조도는 Ra 가 3.5 ㎚ 였다. 또한, 세라믹 비드의 단사정 함유율은 0.1% 이하로 측정되었다. 플라즈마 처리된 세라믹 비드의 내부 공극률은 0.8 vol% 이내로 측정되었고, 플라즈마 처리 전의 세라믹 비드와 플라즈마 처리 후의 세라믹 비드를 비교해보면, 플라즈마 처리 후의 세라믹 비드의 표면 그레인의 크기는 20% 이상 감소하였다.평가예1실시예1 및 실시예2에서 제작된 세라믹 비드의 내마모성은 ICP를 이용하여 평가하였다. 소결된 과립 분말, 실시예1의 세라믹 비드 및 실시예2의 세라믹 비드에 대해 평가를 하였다. 표 1에서 보는 것처럼, 세라믹 비드과 용매를 함께 용기에 넣고 50 hr 이상 볼밀을 시행한 뒤에 용매에 토출된 Zr의 양을 ICP로 측정하였다. 소결된 과립 분말세라믹 비드(실시예1)세라믹 비드(실시예2)Zr (ppm)1651.10.2평가예2실시예1 및 실시예2에서 제작된 세라믹 비드의 강도를 평가하였다. 세라믹 비드의 강도가 표 2에서 보는 것처럼, 상당 수준 향상되었음을 알 수 있다.세라믹 비드(실시예1)세라믹 비드(실시예2)타사 제품파괴강도(MPa)700~800750~900600~650
[ 부호의 설명 ]
210: 분말 토출구 		220: 액체냉각존230: 액체 			240: 과립분말250, 260: 플라즈마 건 	255,265: 플라즈마 플럼275: 용융 세라믹 비드 	280: 세라믹 비드285: 기체냉각존 		290: 냉각 기체 발생기 295 세라믹 과립 분말 	297 플라즈마299 냉각조